(57)【特許請求の範囲】
【請求項１】
電子顕微鏡の対物レンズを通過した電子の通路に配置される位相差電子顕微鏡用薄膜位相板であって、非晶質炭素または非晶質金を含む伝導性の非晶質物質、または該伝導性の非晶質物質の複合体の薄膜よりなることを特徴とする位相差電子顕微鏡用薄膜位相板。
【請求項２】
前記薄膜の厚さを制御して電子波の位相をπ／２遅らせるようにした請求項１記載の位相差電子顕微鏡用薄膜位相板。
【請求項３】
前記薄膜に微小な丸い電子線透過孔を有する請求項２記載の位相差電子顕微鏡用薄膜位相板。
【請求項４】
前記電子線透過孔は、直径が０．０５μｍから５μｍの大きさの真円であることを特徴とする請求項３記載の位相差電子顕微鏡用薄膜位相板。
【請求項５】
前記薄膜に、電子波の位相をπ遅らせるために真円の非晶物質を堆積した請求項２記載の位相差電子顕微鏡用薄膜位相板。
【請求項６】
前記堆積した真円の非晶物質は、直径が０．０５μｍから５μｍの大きさであることを特徴とする請求項５記載の位相差電子顕微鏡用薄膜位相板。
【請求項７】
非晶質炭素または非晶質金を含む伝導性の非晶質物質、または該伝導性の非晶質物質の複合体の薄膜よりなる薄膜位相板を、電子顕微鏡の対物レンズを通過した電子の通路に配置したことを特徴とする位相差電子顕微鏡。
【請求項８】
前記薄膜位相板は、電子線通路の中心に直径が０．０５μｍから５μｍの大きさで真円の電子線透過孔を有し、レンズ後焦点面またはその後方にくるように配置されることを特徴とする請求項７記載の位相差電子顕微鏡。
【請求項９】
前記薄膜位相板は、電子線通路中心部を通過する電子波の位相をπ遅らせるために、直径が０．０５μｍから５μｍである非晶物質を堆積し、レンズ後焦点面またはその後方にくるように配置されることを特徴とする請求項７記載の位相差電子顕微鏡。
【請求項１０】
電子顕微鏡の対物レンズを通過した電子の通路に配置される薄膜位相板であって、非晶質炭素または非晶質金を含む伝導性の非晶質物質、または該伝導性の非晶質物質の複合体の薄膜よりなる薄膜位相板の帯電防止法であって、顕微鏡使用前に電子線を大量に照射することを特徴とする位相板帯電防止法。
【請求項１１】
前記位相板を高温に保持することを特徴とする請求項１０記載の位相板帯電防止法。
【発明の詳細な説明】
【０００１】
【発明の属する技術分野】
この発明は電子顕微鏡に関するものである。更に詳しくはこの発明は通常の電子顕微鏡において観測対象物質の電子波透過の際の位相変化を積極的に画像化する位相差電子顕微鏡において必須の位相板に関するものであり、その作製法、性能テスト法、性能発揮のための操作使用法に関するものである。
【０００２】
【従来の技術及び発明が解決しようとする課題】
電子線に対しほとんどの物質は透明で、物質による吸収は小さい。電子線は、物により散乱され、電子波として波の位相を変化させる。位相の変化は一般的には位相の後れ（マイナス）となって表れる。
【０００３】
ところで透明な物質というのは、入射波に対し吸収や反射がないので写真や顕微鏡の像としては何も映らない。しかしシュリーレンカメラや位相差顕微鏡として光の世界では７０年近く前から透明な物質の位相の変化を画像化する方法が考察されている。それらはいずれも物質による入射波の位相変化を入射波の強度の変化に変換し画像化することを行っている。また近年ではホログラフィーのように位相情報を回折パターンに変換する方法も利用されている。いずれも位相変化した散乱波と位相固定した参照波の干渉を用いて位相情報を強度情報に変換する方法がとられている。
【０００４】
電子線を用いた顕微鏡の場合も観察対象がほとんど透明なため、昔から位相の差を強度変化に変換する方法が工夫されてきた。現在でも５０年前にシェルツァー（Ｓｃｈｅｒｚｅｒ）により提案されたデフォーカスの導入による明視野顕微鏡法が一般的に採用されている（Ｏ．Ｓｃｈｅｒｚｅｒ，Ｊｏｕｒｎａｌ  ｏｆＡｐｐｌｉｅｄ  Ｐｈｙｓｉｃｓ  ２０（１９４９）２０−２９）。これは透明体をレンズを用いて結像する際、意識的にピンボケ（デフォーカス）にすると強度の像として見えてくるという良く知られた現象を利用したものである。詳しくは入射波と透明体による散乱波の干渉がデフォーカス量に正弦的（ｓｉｎ関数的）に依存する関数で変調されるという特性を用いている。
【０００５】
こうした入射ー散乱干渉を用いた画像化の特性は、レンズ結像系の伝達関数により表現することができる。先に述べたような正弦波的依存性を持つ伝達関数は位相コントラスト伝達関数ｓｉｎ（γ（ｋ））と呼ばれ、それが像を変調する（詳しくは像のフーリエ変換に対し掛け算される）のである。〔数１〕にその具体的表式を示した。
【０００６】
【数１】
0003773389.tif 000002
【０００７】
ここでｋは波数ベクトルで、空間周波数に対応する。またγ（ｋ）はレンズを用いたことによる付加的な散乱波の位相シフトの効果である。ａ、ｂが０のとき、すなわち結像系に収差がなくかつ像のピントがあっているとき（ジャストフォーカス、γ（ｋ）＝０）ｓｉｎγ（ｋ）＝０となり、像の強度は０すなわち透明体は見えないということになる。しかしａ、ｂが０でなくかつｋ≠０なら、ｓｉｎγ（ｋ）≠０となり像の強度は復活する。これが現在用いられている電子顕微鏡のコントラスト生成メカニズムである。
【０００８】
図６は電子レンズ系のコントラスト伝達関数（ＣＴＦ）を示す図であり、電子レンズによる位相シフトγ（ｋ）の計算には加速電圧＝３００ｋＶ、球面収差係数＝３ｍｍ、デフォーカス＝０を用いた。図６▲１▼は通常のコントラスト伝達関数、図６▲２▼は中心孔を持つπ／２位相板を挿入したときのコントラスト伝達関数である。図７はコントラスト伝達関数（ＣＴＦ）の位相板挿入に伴う帯電効果の影響を説明するための図であり、（ａ）は正常ＣＴＦ（位相板を入れないとき）、（ｂ）は異常ＣＴＦ（帯電しやすい非晶質薄膜位相板をいれたとき）を示す。
【０００９】
ところで位相コントラスト伝達関数（位相ＣＴＦ）、ｓｉｎ（γ（ｋ））は正弦波的なため図６▲１▼で示すようにｋ＝０のときの値が０となる。すなわち空間周波数が低い部分の画像情報（これは対象物の大まかな形を確定する情報だが）が像から欠落することを意味する。また像の空間周波数成分にｓｉｎ（γ（ｋ））という変調がかかること自体、正しい像を再現する立場からは大きな問題であった。それについて説明しよう。
【００１０】
図６の▲１▼の位相ＣＴＦが具体的に何を意味するかを示すため、一様な厚みを持った炭素非晶膜の電子顕微鏡のフーリエ変換像を図７（ａ）に示した。非晶膜は構造を持たないので乱雑一様な像が撮れ、そのフーリエ変換は中心対象なベル型強度像となるはずだが、図７（ａ）には同心円上の縞模様が見える。この縞模様（動径方向の強度変化）が図６▲１▼の位相ＣＴＦに対応している。ｓｉｎ関数の特徴として中心付近（ｋ＝０）で０から始まり、黒白が交互に繰り返される。こうした変調がフーリエ変換像にかかるということは、異なる空間周波数成分が異なった重みで画像化されることを意味し、像を大きく歪ませる。特に形の情報が失われる。
【００１１】
ところでもしγ（ｋ）に対する依存性が正弦関数、ｓｉｎ（γ（ｋ））から余弦関数ｃｏｓ（γ（ｋ））に変ったらどうか。図６の▲２▼で示すこの関数は〔数２〕のような形をしている。
【００１２】
【数２】
0003773389.tif 000003
【００１３】
図６▲２▼からわかるようにこのコントラスト伝達関数はｃｏｓ（γ（０））＝１から始まり、しばらく１を持続するという好ましい性質を持っている。もし顕微鏡像がこのＣＴＦで変調されるなら像の歪は小さいだろう。特に形を定める低周波成分が正しく再現されるというすぐれた性質を保持する。
【００１４】
位相差顕微鏡は上記のようにレンズによる像の正弦変調（ｓｉｎ（γ（ｋ）））を余弦変調（ｃｏｓ（γ（ｋ）））に変え、位相変化のみしかない物体であっても、像強度を０にせず、むしろ無歪で像を再現させるすぐれた方法である。従って４０年以上前から電子顕微鏡においても位相差電子顕微鏡が追求されてきた（１．K. Kanaya, H. Kawakatsu, "Experiment on the Electron Phase Microscope", Journal of Applied Physics, 29, (1958) pp.1046-1051.  ２．J. Faget, M. Fagot, J. Ferre, C. Fert, "Microscopie electronique a contraste de phase", in Fifth International Congress for Electron Microscopy, Academic Press, New York, 1(1962)A-7.  ３．C. Hall, Introduction to Electron Microscopy, McGraw-Hill, New York, (1966)265-267.   ４．T. Thon, in Electron microscopy in material science, Academic Press, New York, (1971)603-613  ５．D. Parsons, H. Johnson, "Possibility of a Phase Contrast Electron Microscope", Applied Optics, 11(1972)2840-2843. ６．D. Willasch, "High Resolution Electron Microscopy with Profiled Phase Plates", Optik, 44(1975)17-36.) 。いずれも通常の電子顕微鏡法（明視野法）に比べ位相コントラスト法（位相差法）が高いコントラストをしめすことが実証的に示されている。では何故これほどすぐれた原理（この原理自体の発明はＺｅｒｎｉｋｅの位相差光学顕微鏡（１９３５）から始まる）が電子顕微鏡において実用に供されなかったのか。その最大の理由はレンズ系の結像を乱さずに位相差法を導入できなかったからである。以下その点に絞って説明する。
【００１５】
位相差顕微鏡の心臓部は対物レンズ後方の後焦点面近傍に置かれる位相板である。この位相板の役割は散乱波の位相をπ／２ずらし、入射波（０次回折光）の位相を０またはπずらすことである。こうして入射波と散乱波がお互いの位相をπ／２ずらして干渉するためＣＴＦが正弦関数（ｓｉｎ（γ（ｋ）））から余弦関数（ｃｏｓ（γ（ｋ）））に変換されるのである。位相板自体は適当な厚さの一様な非晶質膜を用いて比較的簡単に作製できる。またその位相変化（φ）は物質の内部ポテンシャル（Ｖ）に対し〔数３〕のような簡単な依存性を示す。
【００１６】
【数３】
0003773389.tif 000004
【００１７】
〔数３〕でｈは薄膜の厚さ、Ｕ0 は使用する加速電圧、λはその電圧での電子波の波長である。電圧の単位はボルトである。ポテンシャルＶは中性物質に関しては物質固有の量であり、加速電圧Ｕ0 が与えられれば、波長λも定まるため位相シフト量は膜厚ｈに比例する。例えば３００ｋＶ加速では、炭素膜に対し厚さ３０ｎｍで約π／２の位相シフトとなる。上記の引用文献ではいずれもこのような非晶質薄膜の位相シフト作用を位相板として用いている。
【００１８】
しかし薄膜位相板が電子線の通過する光軸上に入ると位相板が帯電し、帯電によるポテンシャルが内部ポテンシャルに加わるため種々の不都合を生じる。すなわち位相差電子顕微鏡実用化の最大の障害は、位相板自体の作製にあるのではなく、位相板に電子線が作り出す帯電由来のポテンシャルとその結果現れる異常コントラスト伝達関数（異常ＣＴＦ）にある。異常ＣＴＦはｓｉｎ（γ（ｋ））やｃｏｓ（γ（ｋ））のレンズ由来のＣＴＦに比べその形が不定型で対称性が極めて悪い場合が多く一般に制御が困難である。具体例を図７（ｂ）に示した。電子ビームの通り道に不用意に電子透過性の物質を挿入すると、このように図７（ａ）のＣＴＦと全く異なるＣＴＦが、すなわち位相の変調がかかる。これは位相板の光学的厚さの非一様性と帯電の相乗効果によるものであり、場所に依存して電位が変るためポテンシャルＶが変わり〔数３〕に従った付加的位相シフトが場所依存的に加わるためである。そのため通常法に比べ位相差電子顕微鏡では像が極度に歪むことが多かったのである。この障害を取り除くには、位相板の光学的厚さの一様性を確保しかつ帯電防止法を見出す必要があった。また帯電してもその影響を最小限になるよう制御する位相板使用法の工夫が求められていた。
【００１９】
上に述べた薄膜位相板の他に静電場を用いた位相板（７．H. Badde, L. Reimer, "Der Einfluss einer streuenden Phasenplatte auf das elektronenmikroskopische Bild", A. Naturforsch. 25a(1970)760-765.  ８．W. Krakow, B. Siegel, "Phase Contrast in Electron Microscope images with an Electrostatic Phase Plate", Optik, 42(1975)245-268. ９．T. Matsumoto, A. Tonomura, "The phase constancy of electron waves traveling throuth Boersch's electrostatic phase plate", Ultramicroscopy, 63(1996)5-10.) や、金コートした細線を用いた位相シフト法（１０．P. Unwin, "Phase contrast and interference microscopy with the electron microscope" Philosophical Transactions of the Royal Society of London, Ser. B. 261(1971)95-104.)が提案されているが、上記と同じ帯電問題を抱えている。
【００２０】
【課題を解決するための手段】
本発明は以上の事情に鑑みてなされたものであり、薄膜位相板において帯電をできるだけ制御し、また帯電してもその影響を最小化することにより従来実用化されなかった位相差電子顕微鏡を実現し、電子顕微鏡像のコントラストを飛躍的に高めかつ従来法の欠点であった像の歪をとり除くことを目的としている。
【００２１】
そのために本発明は、電子顕微鏡の対物レンズを通過した電子の通路に配置される位相差電子顕微鏡用薄膜位相板であって、非晶質炭素または非晶質金を含む伝導性の非晶質物質、または該伝導性の非晶質物質の複合体の薄膜よりなることを特徴とし、前記薄膜に直径が０．０５μｍから５μｍの大きさで真円の微小な丸い電子線透過孔を有し、あるいは、前記薄膜に、電子波の位相をπ遅らせるために直径が０．０５μｍから５μｍの大きさで真円の非晶物質を堆積したことを特徴とするものである。
【００２２】
また、位相差電子顕微鏡としては、非晶質炭素または非晶質金を含む伝導性の非晶質物質、または該伝導性の非晶質物質の複合体の薄膜よりなる薄膜位相板を、電子顕微鏡の対物レンズを通過した電子の通路に配置したことを特徴とし、前記薄膜位相板は、電子線通路の中心に直径が０．０５μｍから５μｍの大きさで真円の電子線透過孔を有し、あるいは、電子線通路中心部を通過する電子波の位相をπ遅らせるために、直径が０．０５μｍから５μｍである非晶物質を堆積し、レンズ後焦点面またはその後方にくるように配置されることを特徴とするものである。中心孔や堆積物直径は理想的には無限小だが、電子ビームのアライメントが困難なため、また後述するｏｆｆ−ｐｌａｎｅ実験法の便宜のため有限な大きさとなる。一般に加速電圧の大きなものは小さな孔（例えば４００ｋＶでは０．５μｍ）、加速電圧の小さなものは大きな孔（例えば１００ｋＶでは２μｍ）となる。
【００２３】
さらに、電子顕微鏡の対物レンズを通過した電子の通路に配置される薄膜位相板であって、非晶質炭素または非晶質金を含む伝導性の非晶質物質、または該伝導性の非晶質物質の複合体の薄膜よりなる薄膜位相板の帯電防止法であって、顕微鏡使用前に電子線を大量に照射することを特徴とし、必要に応じて前記位相板を高温に保持する機能を持つことを特徴とするものである。
【００２４】
【発明の実施の形態】
以下、本発明の実施の形態を図面を参照しつつ説明する。
【００２５】
まず、課題の技術的本質を見極める実験と解析について述べる。図８は位相板の帯電曲線を示す図であり、位相板中心からの距離の関数として位相板上の電子を示した。電位は異常ＣＴＦと正常ＣＴＦの差から先の〔数１〕を用いて求められる。
【００２６】
図７（ａ）、（ｂ）の比較は帯電の効果を明確に示している。逆にこうした実験はどの程度位相板が帯電しているかを異常ＣＴＦ像から定量的に計測する手段を提供している。端的に図７（ｂ）が図７（ａ）と同じになればその位相板は帯電がなく電子波位相を一様にシフトさせることになり、位相板として正しく働く。帯電効果の解析はまず正常ＣＴＦと異常ＣＴＦを比較し、変化を位相の異常シフトΔγ（ｋ）のｋ依存性として表現する。次に位相の異常シフトは〔数３〕を用いて帯電による電位（物質の内部ポテンシャルに付加する帯電由来の電位）の変化に変換される。次にｋの値と位相板上の動径距離（ｒ）との対応をつけることで現実の位相板上の電位変化の場所依存性を見積ることができる。こうした方法を種々の材料の非晶質薄膜に適用した結果をまとめたのが図８に示した帯電曲線である。この実験の場合、非晶質薄膜の帯電特性自体を調べるのが目的のため、膜厚はπ／２位相シフトに調整せずまた中心孔もあいていない。
【００２７】
まず大きく２つの現象が見て取れる。第一に挿入直後の位相板は電子ビーム照射に対し大きな経時変化を示すことである。これは電子ビームの事前照射前と事前照射後（１０００電子／Å2 の照射量で３０分間照射）の変化を比べればわかる。この経時変化の最大の理由は空気中で付着したよごれが電子線エッチング効果で蒸発するためと思われる。付着したよごれの多くが油性の不良導体で静電的に負の帯電を起こしやすい。経時変化はこれを除くことを電子線ビーム自体で行う必要があることを示唆している。よごれを除去した後でも位相板は顕微鏡内でゆっくりよごれる。事前照射後２４時間経た位相板の負の帯電は確かに事前照射直後に比べ大きい。
【００２８】
ところで充分事前照射しても位相板帯電は必ずしもゼロとならないことがわかった。そのことが非晶質の炭素膜、金膜、ベリリウム膜およびそれらの複合膜を用いた実験結果の帯電曲線に示されている。ベリリウム膜は正の大きな帯電を示し、一方炭素、金は小さな正負の帯電を示した。また複合膜は必ずしも組成材料の帯電特性の単純和にならないことも示されている。これらはビーム電子の位相板による捕捉に伴う動的帯電であると思われる。電子捕捉は２次電子による正孔と反射電子過程による直接電子捕捉の微妙なバランスの上に成り立っており、その理論的予測はまだ定量的になっていない。したがってこうした実験を積み重ね試行錯誤で動的帯電の少ない材料を探す他は無いと思われる。
【００２９】
炭素と金はほぼ同じ小さな動的帯電特性を示したが、金は電子散乱が大きく強度のロスが大きいので、軽元素である炭素が位相板として最適材料と言える。炭素膜の場合長い経験があり、厚さの制御、一様性の制御、不純物の制御が容易である。静的帯電特性は素材の伝導性に関係しており、同じ炭素膜でもプラズマ重合膜による炭化水素膜は不良導体のため極めて大きい異常ＣＴＦを示した。従って非晶質炭素膜作製の注意として炭化水素の不純物混入を避けなければならない。
結論として一様な膜厚の高純度炭素非晶質膜が位相板として最適となった。
【００３０】
次に微小に残る動的帯電特性の場所依存性について考察したい。図８に示す炭素や金の非晶質膜の帯電曲線の特徴は動径距離ｒ（ｋと対応）が大きくなるにつれ２次曲線的に変化している。この帯電曲線は動的帯電特性を反映しているが、帯電量は反射電子過程、２次電子過程、まわりの迷走電子の捕捉等々の過程の総合的結果と考えられ極めて複雑であり、そのモデル化は誰も成功していない。また、帯電薄膜に対し中性条件で成立する〔数３〕は適用できないが、帯電量と位相シフト量の関係もまだ厳密に求められていない。したがって、現状では実験による最適物質の探索をとらざるを得ない。
【００３１】
次に、課題を解決するための手段を説明する。この発明は上記の課題を解決するもので、帯電しにくい材料として純度の高い非晶質炭素を採用し、厚さの１様な薄膜を蒸着法、スパッター法で作製、対物絞りに担持するものである。絞り開口部の中央には小さな孔を中心対称性を破らず真円に開ける。
【００３２】
こうして作製された位相差電子顕微鏡用位相板はそのまま電子顕微鏡に挿入しても最初は激しい帯電のため使用に耐えない。それは空気中で吸着した種々の不純物が電子ビームで静電的に帯電するためであり、これを除くため観察用の１０〜１００倍強度の電子ビームで１０分〜３０分間位相板を事前照射する必要がある。こうして静電的帯電防止した位相板を位相差電子顕微鏡用として用いる。しかしそれでも先に説明したように電子ビームの一部が位相板に流れ込む動的帯電があり、これを除くための工夫がいる。それは結局、非晶膜材料選択と電子ビームの当て方の工夫でゼロにするか、残ってもその効果をうまく利用するようにすればよい。帯電防止効果を長期的連続維持させるためには、対物絞りの高温保持も有効である。
【００３３】
次に、薄膜位相板の作製法について説明する。図１は本発明に係る位相差電子顕微鏡用薄膜位相板の実施の形態を説明するための図であり、１は対物絞り、２は非晶質薄膜、３は中心孔を示す。
【００３４】
位相差顕微鏡用位相板は図１のように対物絞り１の上面（または下面）に担持して張られた非晶質薄膜２であり、中心に微小の孔３が開いている。孔３の大きさは目的により、０．０５μｍから５μｍの大きさに作る。まず非晶質薄膜２についてはできるだけ帯電しにくい材料を選ぶ。静電的帯電を防ぐには伝導性非晶質膜２を使う必要がある。また動的帯電を防ぐには材料独自の電子衝突特性を吟味しなければならない。２つの条件をクリアーする材料、たとえば炭素を用いた非晶質膜はたとえば真空蒸着法、スパッター法、などで作製されるが、厚さの一様性、非晶質の一様性を高く保つ注意深い作製が要求される。
【００３５】
図１に示す中心孔３の作製は絞り中央に真円を開けるため収束イオンビーム装置を用いるのがよい。この方法で０．０５μｍ〜５μｍの孔を開けるのは容易である。また中心孔３を開ける替りに中心部分に０．０５μｍ〜５μｍの真円の堆積物を置き、０次光をπずらす方法も位相板として採用できる。
【００３６】
次に、薄膜位相板の操作使用法について説明する。図２は中心孔薄膜位相板の配置法を説明するための図であり、（ａ）は位相板が丁度レンズの後焦点面上にくるように配置したｉｎ−ｐｌａｎｅ法、（ｂ）は位相板がレンズの後焦点面の後方にくるように配置したｏｆｆ−ｐｌａｎｅ法を示す。図３はｏｆｆ−ｐｌａｎｅ法による非晶質炭素膜（物面に置く）の電子顕微鏡像を示す図であり、位相板は２４ｎｍ非晶質炭素薄膜で位相シフトは約０．４π、（ａ）は位相板中心孔の投影が表れた非晶質炭素膜の電子顕微鏡像と孔内、孔外の２つのコントラスト伝達関数の像、（ｂ）は中心孔の真円度を示す収束イオンビーム顕微鏡像である。
【００３７】
中心孔薄膜位相板を対物レンズ後焦点面に対しどう配置するかで、図２に示すように２つの異なる方法がある。１つは位相板を後焦点面に置き、０次回折光全てを中心孔で通過させる場合（ｉｎ−ｐｌａｎｅ法、図２（ａ））。もう１つは位相板を後焦点面の後に離して置き、中心孔の投影像を像面に作る場合（ｏｆｆ−ｐｌａｎｅ法、図２（ｂ））。ｏｆｆ−ｐｌａｎｅ法では０次光は位相板ー後焦点面の距離に応じて位相板を異なる半径で横切ることになる。ｉｎ−ｐｌａｎｅ法では位相板帯電問題は軽減されるが、ｏｆｆ−ｐｌａｎｅ法では帯電問題が深刻であり、先に述べた位相板作製上の諸注意が特に必要となる。
【００３８】
位相差像が像面でどのように表れるかはｉｎ−ｐｌａｎｅ法（図２（ａ））とｏｆｆ−ｐｌａｎｅ法（図２（ｂ））の像特性を比較すればわかる。広い面積で一様な位相差像がとれる点でｉｎ−ｐｌａｎｅ法がすぐれているが一般に小さな中心孔の０次光通過のアラインメントが難しい。それにくらベｏｆｆ−ｐｌａｎｅ法は位相差像部分は狭いがアラインメント不要であり、かつ非位相差像、すなわち通常電顕像が同時に撮れるというメリットを持っている。
【００３９】
図３（ａ）にｏｆｆ−ｐｌａｎｅ法を用いて撮像した非晶質炭素膜の電子顕微鏡像を示した。位相板は２４ｎｍ厚の非晶質炭素膜で０．４πの位相シフトを与えた。中心孔は（ガリーム）収束イオンビーム装置で真円１μｍを開けた。孔の真円度は図３（ｂ）の収束イオンビーム顕微鏡像で確めた。図３（ａ）で示す中心の明るい部分が位相差像部分で外側が通常電顕像部分である。それぞれの部分をフーリエ変換すればコントラスト伝達関数（ＣＴＦ）が得られるが、予想通り中心孔内のＣＴＦは強度ＣＴＦ（ｃｏｓ型）を中心孔外のＣＴＦは位相ＣＴＦ（ｓｉｎ型）を示していた。なお中心孔外のＣＴＦでは中心に２つの黒い小円を認めるが、これは中心孔由来の像であり、この部分の情報が通常電顕像に比べ失われる。
いずれにせよｏｆｆ−ｐｌａｎｅ法が理論通り働くことが確かめられた。
【００４０】
次に位相差像の実験例を示す。図４は位相差電子顕微鏡像を示す図、（ａ）はグリッド上で負染色されたフェリチン分子の位相差像と通常電子顕微鏡像、（ｂ）は異なる部分のグリッド上のフェリチン分子の位相差像と通常電子顕微鏡像であり、図５は複素電子顕微鏡像を示す図で、複素観測法（図４（ａ）や（ｂ）に示す位相差像と通常電子顕微鏡像を複素的に組み合わせる）で複素画像再生したフェリチン分子の無収差位相像と無収差強度像及び通常電子顕微鏡像の比較例である。
【００４１】
中心孔位相板を用いてウラン負染色した蛋白質、フェリチン（直径約１２ｎｍ、分子量４５万、中心部に直径６ｎｍの酸化鉄含有）を撮像し、位相差電顕像と通常電顕像を比較した。位相板は２４ｎｍ厚の非晶質炭素膜を用いた。
【００４２】
図４に３００ｋＶ電顕に中心孔位相板を挿入し、ｏｆｆ−ｐｌａｎｅ法で撮ったフェリチンの位相差像と同一部分を通常法（位相板非挿入で撮像）で撮った電顕像を示した。同一グリッド上のフェリチン分子像２つの例が示されているが、いずれも位相差像が圧倒的に高いコントラストで表示されていることがわかる。同一部分の写真なので左右を見比べればその差は明白である。特に位相差像は黒化度に定量性があり、フェリチン中心の酸化鉄結晶部が最も黒く、蛋白質部分がウラン染色剤がぬけて（負染色）最も白くなっていることが明白である。これは最初に述べたようにほとんどの物質は画像情報として位相変化しかないことを反映している。電子顕微鏡は位相差顕微鏡が本来の姿なのである。
【００４３】
図４（ａ）や（ｂ）の２枚一組（位相差像と通常電顕対応像）を組み合わせ、複素画像を作り、レンズのＣＴＦを除くことができる。この方法は複素観測法もしくは複素信号検出法（永山國昭、特願平９−３６１４３９号「複素信号検出法、複素顕微鏡および複素回折装置」）と呼ばれ位相差法の応用の１つだが、この方法を適用すると波動関数の強度と位相を分離して純粋に画像化できる。図５にフェリチン分子の複素観測による位相像（位相差像ではない）と強度像を示した。同一場所の通常電顕像も一緒に示したが、この結果は電子顕微鏡の像が本質的に位相情報のみを含んでいることを実証的に示している。強度像は位相像に比ベコントラストが１０分の１以下であり、強度に画像情報はほとんどないといってよい。通常電顕像は位相像に示すような画像情報の一部を先に述べたシェルツアーの方法（デフォーカス）で強度像に変換しており、その像はコントラストが低く本質的に位相ＣＴＦの変調を受けた歪んだ像である。
【００４４】
２つの実験例（位相差顕微鏡像と複素顕微鏡像）の結果は本発明に従って作られた中心孔位相板が原理通りに正しく働くことを実証的に示している。
【図面の簡単な説明】
【図１】  本発明に係る位相差電子顕微鏡用薄膜位相板の実施の形態を示す図である。
【図２】  中心孔薄膜位相板の配置法を説明するための図である。
【図３】  ｏｆｆ−ｐｌａｎｅ法による非晶質炭素膜（物面に置く）の電子顕微鏡像である。
【図４】  位相差電子顕微鏡像である。
【図５】  複素電子顕微鏡像である。
【図６】  電子レンズ系のコントラスト伝達関数（ＣＴＦ）を説明するための図である。
【図７】  コントラスト伝達関数（ＣＴＦ）の位相板挿入に伴う帯電効果の影響を説明するための電子顕微鏡像である。
【図８】  位相板の帯電曲線を示す図である。
【符号の説明】
１…対物絞り、２…非晶質薄膜、３…中心孔
【図１】
0003773389.tif 000005
【図２】
0003773389.tif 000006
【図３】
0003773389.tif 000007
【図４】
0003773389.tif 000008
【図５】
0003773389.tif 000009
【図６】
0003773389.tif 000010
【図７】
0003773389.tif 000011
【図８】
0003773389.tif 000012